"摩擦を増大させる塗料であって、内容物質としてバインダ9と硬質物質粒子6とを含み、該硬質物質粒子6は、チタン‐ホウ素‐化合物を有するか、又はチタン‐ホウ素‐化合物からなることを特徴とする、摩擦を増大させる塗料。摩擦を増大させる塗料であって、内容物質としてバインダ9と硬質物質粒子6とを含み、該硬質物質粒子6は、少なくとも2000N/mm2のヌープ硬度HK0.1又は少なくとも8.0のMOS硬度及び室温で最大1×10-4Ωcmの比電気抵抗を有することを特徴とする、摩擦を増大させる塗料。前記硬質物質粒子6は、セラミック材料を有するか、又はセラミック材料からなる、請求項2記載の塗料。前記塗料は、ポリウレタンをベースとする塗料である、請求項1から3までのいずれか1項記載の塗料。前記硬質物質粒子6は、二ホウ化チタンを有するか、又は二ホウ化チタンからなる、請求項1から4までのいずれか1項記載の塗料。前記塗料は、防食塗料として形成されており、別の内容物質として防食材料7,8を含む、請求項1から5までのいずれか1項記載の塗料。前記塗料は、防食材料7,8として亜鉛を含む、請求項6記載の塗料。前記塗料は、別の内容物質として別の硬質物質粒子を含む、請求項1から7までのいずれか1項記載の塗料。コーティングされた機械部品であって、チタン‐ホウ素‐化合物からなる硬質物質粒子6を含むコーティングを備えることを特徴とする、コーティングされた機械部品。第1の当接面3を有する第1の機械部品1と、第2の当接面4を有する第2の機械部品2とを備えるアッセンブリであって、‐前記第1の当接面3又は前記第2の当接面4は、請求項1から7までのいずれか1項記載の塗料によりコーティングされており、かつ‐前記第1の当接面3及び前記第2の当接面4には、互いに予圧が与えられている、ことを特徴とする、アッセンブリ。第1の機械部品1と第2の機械部品2との間の摩擦力結合部を形成する方法であって、前記第1の機械部品1の第1の当接面3又は前記第2の機械部品2の第2の当接面4に、請求項1から7までのいずれか1項記載の塗料を塗布し、前記第1の機械部品1及び前記第2の機械部品2を、前記塗料の乾燥後、前記第1の当接面3及び前記第2の当接面4の領域で押し合わせ、これにより、前記塗料中に含まれる硬質物質粒子6の少なくとも幾つかを前記第1の当接面3及び前記第2の当接面4に押し込むことを特徴とする、摩擦力結合部を形成する方法。"